실시 예 9 는 음극 활물질 로서 실리콘 나노 입자 ( 이론 용량 : 4 , 200 mAh / g ) 를 사용 하 여 실리콘 나노 입자 / PEDOT : CMC / 탄소 나노 튜브 의 무게 비 가 60 : 20 : 20 이 되 도록 하 여 음전 극판 을 제조 한 것 을 제외 한 나머지 는 실시 예 5 와 동일 하 다 . 이 와 같이 제조 된 음전 극판 의 압연 공장 후 두께 가 30 미크론 이 되 도록 하 였 다 . 비 교예 5 는 CMC 를 바인더 물질 로 사용 한 것 을 제외 한 나머지 는 실시 예 9 와 동일 하 다 .